(57)【要約】【課題】高風量下、また被水後にも昆虫の忌避効果を高く維持するエアフィルター用濾材及びエアフィルターの提供。【解決手段】誘導体、桂皮アルデヒド誘導体およびシンナミルアルコール誘導体から選ばれる化合物を含むマイクロカプセルがバインダー樹脂を介して繊維シートに付着していることを特徴とするエアフィルター用濾材およびそれを用いたエアフィルター。【選択図】  なし【特許請求の範囲】
【請求項１】
桂皮酸誘導体、桂皮アルデヒド誘導体およびシンナミルアルコール誘導体から選ばれる化合物を含むマイクロカプセルがバインダー樹脂を介して繊維シートに付着していることを特徴とするエアフィルター用濾材。
【請求項２】
前記マイクロカプセルと前記バインダー樹脂との質量比率が８０：２０〜２０：８０の範囲であることを特徴とする請求項１に記載のエアフィルター用濾材。
【請求項３】
さらに難燃剤を含有することを特徴とする請求項１または２のエアフィルター用濾材。
【請求項４】
前記バインダー樹脂がアクリル系、アクリルシリコーン系およびウレタン系の群から選ばれる少なくとも１種であることを特徴とする請求項１〜３いずれかに記載のエアフィルター用濾材。
【請求項５】
エアフィルター用濾材５ｇを水１００ｇに浸漬させた際のｐHが５．０〜９．０であることを特徴とする請求項１〜４いずれかに記載のエアフィルター用濾材。
【請求項６】
前記マイクロカプセルの素材がウレタン系樹脂であることを特徴とする請求項１から５いずれかに記載のエアフィルター用濾材。
【請求項７】
請求項１〜６いずれかに記載のエアフィルター用濾材を用いてなることを特徴とするエアフィルター。
【請求項８】
自動車キャビン用である請求項７記載のエアファイルター
【請求項９】
桂皮酸誘導体、桂皮アルデヒド誘導体およびシンナミルアルコール誘導体から選ばれる化合物を含むマイクロカプセルとバインダー樹脂とを液体に混合し、分散した液を繊維シートに接触させ、さらに乾燥工程を経ることを特徴とする請求項１〜６のいずれかのエアフィルター用濾材の製造方法。
【請求項１０】
請求項７または８に記載のエアフィルターを通風機に取り付け、送風することで、マイクロカプセルから桂皮酸誘導体を空気中に放出させることを特徴とする虫の忌避方法。
【発明の詳細な説明】
【技術分野】
【０００１】
本発明はエアフィルター用途特にキャビンフィルター用途に好適に使用される濾材およびその製造方法ならびにエアフィルターに関する。
【背景技術】
【０００２】
人間は、古くから刺咬性の害虫に悩まされてきており、害虫防御剤へのニーズが高まっている。このようなニーズの高まりから繊維表面に昆虫忌避材剤を接着樹脂などによって付着させたもの、繊維形成性熱可塑性重合体中に忌避剤を直接配合して溶融防止し繊維全体に忌避剤を含有させたもの、忌避剤の放出の持続性を図るために芯鞘型複合繊維の芯成分中に忌避剤を含有させたものなどが提案されている。
【０００３】
一方、忌避剤としてはN、N−ジエチルトルアミド（以下、「ＤＥＥＴ」と言う。）が知られている（たとえば特許文献１。）。しかしながら、ＤＥＥＴはスプレー、ローション等の形態で人体・家畜類の体表面に直接塗布され、害虫とＤＥＥＴ近傍との接触を持ってその忌避効果を有効に発揮するものである。そのため、空間全体に対する忌避効果が十分ではなかった。またＤＥＥＴは皮膚刺激性があるのではないかとも指摘されている。
【０００４】
また、上記課題を改善すべく、特許文献２に示すように、人体に対する安全性が高く、飛来害虫に対する忌避効果を充分に発揮すべく桂皮酸類化合物を主成分とする害虫忌避剤が提案されている。
しかし、空気清浄機、エアコン等のフィルターは高風量下で使用される場合が多いが、忌避剤による忌避効果が低減する傾向があった。さらに自動車用キャビンフィルターなどでは、また水をかぶる環境もあることから被水後にも効果が持続するような技術が求められていた。
【先行技術文献】
【特許文献】
【０００５】
【特許文献１】特開２０１２−１５３６６８号公報
【特許文献２】特開２０１０−１８５９７号公報
【発明の概要】
【発明が解決しようとする課題】
【０００６】
そこで、本発明では上記の問題を解決すべく、高風量下、また被水後にも高い昆虫の忌避効果を持続するエアフィルター用濾材及びエアフィルターを得ることを目的とする。
【課題を解決するための手段】
【０００７】
すなわち本発明は
（１）桂皮酸誘導体、桂皮アルデヒド誘導体およびシンナミルアルコール誘導体から選ばれる化合物を含むマイクロカプセルがバインダー樹脂を介して繊維シートに付着していることを特徴とするエアフィルター用濾材、
（２）前記マイクロカプセルと前記バインダー樹脂との質量比率が８０：２０〜２０：８０の範囲であることを特徴とする前記エアフィルター用濾材、
（３）さらに難燃剤を含有することを特徴とする前記いずれかのエアフィルター用濾材、
（４）バインダー樹脂がアクリル系、アクリルシリコーン系およびウレタン系の群から選ばれる少なくとも１種であることを特徴とする前記いずれかのエアフィルター用濾材、
（５）エアフィルター用濾材５ｇを水１００ｇに浸漬させた際のｐHが５．０〜９．０であることを特徴とする前記いずれかのエアフィルター用濾材、
（６）前記マイクロカプセルの素材がウレタン系樹脂であることを特徴とする前記いずれかのエアフィルター用濾材、
（７）前記いずれかのエアフィルター用濾材を用いてなることを特徴とするエアフィルター、
（８）自動車キャビン用である前記エアファイルター
（９）桂皮酸誘導体、桂皮アルデヒド誘導体およびシンナミルアルコール誘導体から選ばれる化合物を含むマイクロカプセルとバインダー樹脂とを液体中に混合し、分散させた液を繊維シートに接触させ、さらに乾燥工程を経ることを特徴とする前記いずれかのエアフィルター用濾材の製造方法、
（１０）前記いずれかのエアフィルターを通風機に取り付け、送風することで、マイクロカプセルから桂皮酸誘導体を空気中に放出させることを特徴とする虫の忌避方法。
【発明の効果】
【０００８】
本発明に関わるエアフィルター用濾材は、エアフィルター使用時に想定されるような空間での忌避効果が充分得られるとともに、エアフィルター分野特にキャビンフィルター分野で想定されるような被水後、また高風量での使用でも充分な忌避効果が得ることが可能となる。
【発明を実施するための形態】
【０００９】
本発明のエアフィルター用濾材は、繊維シートに桂皮酸類化合物を含むマイクロカプセルがバインダー樹脂を介して付着されていることが重要である。
【００１０】
忌避効果を有する桂皮酸類化合物をマイクロカプセル化することで揮発速度を遅らせることが可能となり、長期間にわたり忌避効果を持続させることができる。バインダー樹脂でマイクロカプセルを担持することで繊維シートから脱落することが少なくなる。そして高風量の環境での使用及び被水の環境下でのバインダー樹脂がマイクロカプセルの周囲に適度に付着することで、長期に渡り、忌避効果を発揮させることが可能となる。
【００１１】
ここで桂皮酸類化合物について説明する。フィルター用途に使用するに際しては、人体に対して安全性が高く、空間での忌避効果が充分に得られる忌避剤を選定する。忌避効果を示す薬剤の中でも天然成分である桂皮酸類化合物は安全性が高く、忌避効果も高いため好ましく用いることができる。  
【００１２】
本発明で用いることができる化合物は桂皮酸誘導体、シンナミルアルデヒドおよびシンナミルアルコール誘導体から選ばれたものである。これらの化合物は、
φ−ＣＨ＝ＣＨ−（φはフェニル基）という官能基を有する化合物ということで共通する。そしてこれらは、昆虫の忌避性を有するものが多い。本発明ではこれらの化合物を総称して本発明では桂皮酸類化合物といっている。そして本発明では、フェニル基の水素が一部炭化水素基に置換されていてもいい。
【００１３】
桂皮酸誘導体としては、桂皮酸とアルコールとのエステルが例示される。アルコールとしては、炭素数１〜２０のものが好ましい。たとえば桂皮酸メチル、桂皮酸エチル、ｐ− メチル桂皮酸メチル、アミルシンナメート、イソアミルシンナメートがある。桂皮アルデヒド誘導体としては、桂皮アルデヒド、α− ヘキシル桂皮アルデヒド、α − ヘキシル桂皮アルデヒドが例示される。シンナミルアルコール誘導体としては、シンナミルアルコールとカルボン酸とのエステルが例示される。カルボン酸としては、炭素数１〜２０のものが好ましい。たとえば、酢酸シンナミル、蟻酸シンナミルが例示される。これらの中でも酢酸シンナミル、アミルシンナメート、イソアミルシンナメートが好ましい。いずれか１種の桂皮酸類化合物の含有でもいいが、２種以上を含有させることができる。
【００１４】
本発明の桂皮酸類化合物を含むマイクロカプセルの繊維シートへの担持量は繊維シートに対して１質量％〜２０質量％であることが好ましい。量が多いことで充分な忌避効果を得ることができるが、多すぎると繊維シートが目詰まりして、通気性が低下する傾向がある。
【００１５】
本発明において、桂皮酸類化合物を含有するマイクロカプセルを形成する樹脂としては、例えばウレタン樹脂、ポリウレア樹脂、ポリアミド樹脂、ポリエステル樹脂、アミノプラスト樹脂、尿素ホルマリン樹脂及びメラミンホルマリン樹脂が挙げられるが、マイクロカプセルの保存安定性および環境面の観点からウレタン樹脂が好ましい。
【００１６】
また、桂皮酸類化合物のマイクロカプセル全体に占める質量比率は５〜５０％であることが好ましい。上記範囲とすることで忌避効果を充分に発揮できるとともに桂皮酸誘導体の揮発速度を充分に抑制効果が得られる。
【００１７】
マイクロカプセルの大きさは、数平均で粒径１〜２００μｍであることが好ましく、さらには１〜５０μｍであることがより好ましい。粒径が小さい場合、カプセル材の表面積が大きくなりすぎ一気に放出が起こりやすく寿命が短くなる傾向がある。また、大きなものになると、濾材を構成する繊維間の空間を閉塞し、通気抵抗が増してしまう傾向がある。
【００１８】
桂皮酸類化合物をマイクロカプセル化する方法は界面重合法、ＩＮＳＩＴＵ法、相分離法等挙げることができ、任意に選択することができる。
【００１９】
また、本発明のエアフィルター用濾材は該濾材５ｇを水１００ｇに分散させた際にｐHが５．０〜９．０の範囲に入ることが好ましい。本発明で採用する桂皮酸類化合物をマイクロカプセル化した忌避剤は強酸、強塩基下で皮膜安定性が崩れる凝集がおこりやすいため、エアフィルター用濾材のｐHが５．０〜９．０の範囲にあることで、桂皮酸類化合物を含むマイクロカプセルが繊維シート上で凝集することなく、均一に付着することが可能になり本来の徐放効果を長期間にわたって発揮することが可能となる。
【００２０】
次に本発明のエアフィルター用濾材は桂皮酸類化合物を含むマイクロカプセルを繊維シートに固着するためのバインダー樹脂によって担持されている。
【００２１】
使用するバインダー樹脂はアクリル樹脂、スチレンアクリル共重合樹脂、アクリルシリコーン樹脂、ウレタン樹脂、ポリエステル樹脂など適宜選択して使用することが可能であるが、被水耐久性と忌避効果の発現性の観点からアクリル樹脂、アクリルシリコーン樹脂、ウレタン樹脂のいずれかが好ましい。
【００２２】
バインダー樹脂の付着量は桂皮酸類化合物を含むマイクロカプセルとの質量比率で８０：２０〜２０：８０であることが好ましい。バインダー樹脂の付着量が少なすぎると、桂皮酸類化合物を含むマイクロカプセル化した忌避剤を繊維シートに固着できずに高風量時に脱落がおきやすく、被水時に流出しやすく充分な忌避効果を得られない傾向がある。一方、付着量が多すぎると桂皮酸類化合物を含有するマイクロカプセルがバインダー樹脂に被覆されすぎ、忌避効果が発揮されない傾向がある。
【００２３】
また、本発明のエアフィルター用濾材は難燃剤を含むことが好ましく、さらには難燃剤が繊維シートに担持された状態にあるのが好ましい。エアフィルター用途特にキャビンフィルター用途では難燃性が求められる。桂皮酸類化合物を含むマイクロカプセルを繊維シートに固着するためのバインダー樹脂があると、難燃性が低下する傾向にある。そこで、難燃剤を繊維シートに担持することで難燃性を高めることができる。
本発明に用いる難燃剤としては非水溶性の難燃剤が好ましい。ここで、非水溶性とは２５℃で中性の水に対し、１質量％以下（１ｇ／水１００ｇ）ものと定義することができる。
【００２４】
非水溶性の難燃剤であることで、桂皮酸類化合物を含むマイクロカプセルと加工液中で反応し、凝集することを防ぐことが可能となる。
【００２５】
本発明で使用する非水溶性の難燃剤は環境面を考慮するとリン系難燃剤が好ましく、具体的にはリン酸エステル類、リン酸メラミンなどが挙げられる。これらのリン系難燃剤は、単独で、あるいは２種以上を混合して使用すればよい。
【００２６】
本発明で使用する非水溶性の難燃剤は、繊維シートに対して５質量％〜４０質量％であることが好ましい。難燃剤の含有量が低いと充分な難燃性を得ることができない。一方、高いと目詰まりを起こしやすくなり、濾材の圧力損失が上昇し、ダスト保持性が低下する傾向がある。
【００２７】
また、本発明のエアフィルター用濾材には顔料、染料、着色剤、撥水剤、吸水剤、安定剤、酸化防止剤、紫外線吸収剤、無機化合物粒子、滑剤、可塑剤、香料、抗菌剤、防カビ剤、抗アレルゲン剤、ガス吸着剤を担持もしくは含有していてもよい。
【００２８】
本発明の繊維シートに使用される繊維としては、天然繊維、合成繊維、ガラス繊維や金属繊維等の無機繊維が使用でき、中でも溶融紡糸が可能な熱可塑性樹脂の合成繊維が好ましい。合成繊維を形成する熱可塑性樹脂の例としては、ポリエステル、ポリアミド、ポリオレフィン、アクリル、ビニロン、ポリスチレン、ポリ塩化ビニル、ポリ塩化ビニリデン、ポリ乳酸等を挙げることができ、用途等に応じて選択できる。また、複数種を組み合わせて使用してもよい。
【００２９】
本発明で採用する繊維の繊維径としては、繊維シートをエアフィルターとして使用する用途において目標とする通気性や集塵性能に応じて選択すればよいが、好ましくは１〜１０００μｍ、より好ましくは５〜１００μｍである。１μｍ以上とすることで、バインダー樹脂が繊維シート表面で目詰まりするのを防ぎ、通気性の低化を防ぐことができる。また１０００μｍ以下とすることで、同質量に対する繊維表面積を大きくとることができ、担持能力を向上させることができる。
【００３０】
本発明の繊維シートは、通気性を有する繊維構造体であり、綿状物、編織物、不織布、紙およびその他に三次元網状体（例えば多孔性ポリウレタン発泡体）等を挙げることができる。中でも不織布が好ましい。これらのような構造をとることにより、通気性を確保しつつ、表面積を大きくとることができる。
【００３１】
不織布の製造方法としては特に限定されるものではなく、カード法、エアレイド法、エアスルー法、抄紙法といった、主に不連続の天然繊維や任意の長さにカットや捲縮を付与されたカットファイバーといった短繊維を加工して得る方法や、スパンボンド法といった繊維が連続した状態で存在するシートを得る方法など公知の方法から任意に選択することができる。
【００３２】
繊維シートの目付けとしては、１０〜２００ｇ／ｍ２が好ましく、より好ましくは２０〜１５０ｇ／ｍ２である。繊維シートの目付けを１０ｇ／ｍ２以上とすることで、桂皮酸類化合物とバインダー樹脂を担持するための加工に耐える十分な強度が得られ、エアを通気させた際にフィルター構造を維持するのに必要な剛性が得られる。また目付けを２００ｇ／ｍ２以下とすることで、繊維シートの内部まで桂皮酸類化合物をマイクロカプセル化した忌避剤とバインダー樹脂を均一に担持することができ、プリーツ形状やハニカム形状に二次加工する際の取り扱い性の面でも好ましい。
【００３３】
本発明で採用する繊維シートは、熱接着性繊維を有すると、強度向上、寸法安定性等の点で好ましい。
【００３４】
さらに、上記のような桂皮酸類化合物を含むマイクロカプセルをバインダー樹脂を介した担持させた繊維シートに、異なる構成の繊維シートを積層することもできる。例えば直行流型フィルターとしての使用において、上流側に嵩高で目の粗い不織布シートを積層すれば、ダスト保持量が向上し長寿命化が可能となる。また下流側に極細繊維からなる不織布シートを積層すれば、高捕集効率化が可能となる。
【００３５】
さらにこの極細繊維からなる不織布シートがエレクトレット処理されていればなお好ましい。エレクトレット処理がされていることにより、通常では除去しにくいサブミクロンサイズやナノサイズの微細塵を静電気力により捕集する事が出来るようになる。
【００３６】
繊維シート同士の張り合わせ方法としては特に限定されるものではないが、単純に繊維シー同士を重ねる方法や熱融着樹脂や湿気硬化型樹脂などの接着剤を介して不織布同士を結合させる方法、不織布を重ねた状態で例えばニードルパンチ法などの機械的作用を与えることによって各層の不織布を構成する繊維同士を絡ませて結合させる方法等を任意に選択することができる。中でも接着剤によって繊維シート同士を結合する方法は、プリーツ加工時の繊維シートの剥がれ防止などフィルター加工性にも優れるため好ましい。
【００３７】
次に、本発明のエアフィルター用濾材の製造方法の一例について説明する。
まず、界面重合法によってウレタン樹脂を合成しつつ桂皮酸類化合物を含有するマイクロカプセルを製造する。得られたマイクロカプセルおよびバインダー樹脂を液体に混合し分散させて加工液を調製する。次にケミカルボンド法で作製したポリエステル、ビニロン、ポリリン酸メラミン、スチレンアクリルバインダーから構成される繊維シートを上記加工液に含浸させる。得られた繊維シートをニップロールで絞った後、さらに１００℃〜１５０℃の乾燥オーブンにて乾燥させる。その結果本発明のエアフィルター用濾材を得ることができる。
【００３８】
この方法によって得られた本エアフィルター用濾材を電子顕微鏡により観察すれば、マイクロカプセルは均一に分散し、マイクロカプセルの周囲にバインダー樹脂の皮膜が過剰に被覆されることなく形成できる。
【００３９】
また上記方法の他、例えばマイクロカプセルとバインダー樹脂を混合した水溶液を、上記と同構成の繊維シート上にコーティングして塗布したり、スプレー処理により吹き付けたりすることができる。その後に１００℃〜１５０℃の乾燥オーブンにて乾燥する。
【００４０】
本発明のフィルターは、上記のエアフィルター用濾材をそのまま使用してもよいが、限られた寸法内により多くの濾材を入れるために、プリーツ加工と呼ばれる山谷状の折加工を施して濾材面積を増やすことが好ましい。
【００４１】
また、フィルターは変形を防止するためにプリーツ加工した濾材の周囲に可撓性の枠材を貼り付けることが好ましい。
【００４２】
本発明のエアフィルターは家庭用の空気清浄機用途や自動車のキャビンフィルター用途に使用することが可能であり、ファンで空気を送風することでマイクロカプセル化した桂皮酸類化合物が徐々に放出されるため、人体に安全な環境下で室内空間の忌避効果を得ることができる。
【実施例】
【００４３】
以下、実施例を用いて本発明の詳細を説明する。
【００４４】
［測定方法］
（１）マイクロカプセル及びバインダー樹脂の担持量
桂皮酸類化合物を含有するマイクロカプセル及びバインダー樹脂を混合分散させた液体を処理して、乾燥させた後の繊維シートの目付けと、液体を処理する前の繊維シートの目付けとの差から、総担持量を算出し、当該総担持量に各成分の仕込み量比を乗じ、エアフィルター用濾材全体に対する担持量に換算して算出した。
（２）ｐＨ
２５℃の純水１００ｇに対してエアフィルター用濾材が５質量％となるように浸漬し、軽く攪拌した後１０分間放置し、液のｐＨをラコム社テスターｐＨ計にて測定した。測定は３回行い、平均値を採用した。
（３）圧力損失
平板状のエアフィルター用濾材を実験用のダクトに取り付け、ダクトに温度２３℃、湿度５０％ＲＨの空気を０．１ｍ／ｓｅｃの速度で送風した。その際のエアフィルター用濾材の上流側と下流側との差圧をＭＯＤＵＳ社製デジタルマノメータＭＡ２−０４Ｐにて測定した。
（４）難燃性
ＦＭＶＳＳ  ３０２法に準じてエアフィルター用濾材の両面から実施し、標線Ａに達しない場合は「自消性」、標線Ａを越えて燃焼速度１００ｍ／ｍｉｎ以内である場合「○」、標線Ａを越えて燃焼速度１００ｍ／ｍｉｎ以上である場合を「×」とした。
（５）水による負荷試験
平板状のＡ４サイズのエアフィルター用濾材を地面に対して水平になるようにダクトに保持した状態で、エアフィルター用濾材の質量に対して１０倍の水道水を、風速０．１ｍ／ｓｅｃのエアを通気させながら、スプレーでエアフィルター用濾材に均一に噴霧した。これを以下「水負荷」という。
（６）エアの負荷試験方法
平板状のＡ４サイズのエアフィルター用濾材を地面に対して水平になるようにダクトに保持した状態で、風速０．５ｍ／ｓｅｃのエアを３０ｍｉｎ通気させた。これを以下「風負荷」という。
【００４５】
（７）飛来害虫に対する忌避効果
約３０×３０×３０ｃｍの大きさの蚊飼育用ケージに、ヒトスジシマ蚊（雌成虫）３０匹を放ち２５±２℃、湿度７０〜８０％の条件下で、モニターの人の腕に筒状にした試料を巻き、ケージ中に２分間放置した。この間、腕に巻いた試料に止まった蚊の数を目視により素早く数え、次式より静止率を算出した。また、未加工布での蚊の静止数との比較により、忌避率を算出した。                  
蚊の静止率（％）＝  {静止蚊数（匹）／供試蚊数（３０匹）}  ×１００
蚊の忌避率（％）＝{（未加工布の蚊−加工布の蚊）／未加工布の蚊}×１００。
［実施例１］
（繊維シートＡ）
６．８デシテックスのポリエステル繊維２５質量％、１７デシテックスのビニロン繊維４０質量％、スチレンアクリルバインダー１５質量％と三和ケミカル社製の非水溶性のポリリン酸メラミン２０質量％を水に混合分散させた液を作製した後、抄紙し目付け５０ｇ／ｍ２の繊維シートＡをケミカルボンド法にて作製した。
【００４６】
（桂皮酸類化合物）
イソアミルシンナメートを使用した。
【００４７】
（樹脂バインダー）
アクリルシリコンバインダー（大和化学製  ファイコートS−６０NF）を使用した。
【００４８】
（製造方法）
まず、界面重合法でウレタン樹脂を重合させることによりイソアミルシンナメートを含有するマイクロカプセルとアクリルシリコンバインダーとを水に分散させて、分散液を調製した。該分散液に繊維シートＡを含浸させて絞った後、１３０℃の乾燥炉で乾燥させることでエアフィルター用濾材Ａを得た。なお、分散液は忌避剤とバインダーの質量比率が等量になるように作製した。
【００４９】
エアフィルター用濾材Ａの目付けは５４．４ｇ／ｍ２で、圧力損失は３Ｐａであった。また、本エアフィルター用濾材Ａ、５ｇを水１００ｇに分散させた際のｐHは７．４であった。その結果、本エアフィルター用濾材をＳＥＭで観察したところ、マイクロカプセルが凝集せずに、バインダーの皮膜で均一に覆われていることを確認した。
【００５０】
さらに、本エアフィルター用濾材の燃焼性を測定した結果、難燃性が達成されていることを確認した。
【００５１】
飛来害虫に対する忌避効果を確認した結果、表１に示すように忌避率が６８．４％と優れた効果を発揮していることが確認された。また、キャビンフィルターで想定される高風量試験、水負荷試後の忌避率もそれぞれ６８．４％、５２．６％と高い忌避効果を持続できていることを確認した。
【００５２】
なお、忌避率を算出する際の未加工布としては繊維シートＡを用いた。
【００５３】
［実施例２］
（繊維シート）
実施例１と同様の繊維シートＡを使用した。
（桂皮酸類化合物）
酢酸シンナミルを使用した。
（樹脂バインダー）
ウレタンバインダー（日華化学社製  “カセゾール”（登録商標）ＵＭ−７０）を使用した。
（製造方法）
まず、イソアミルシンナメートに代えて、酢酸シンナミルを使用した以外は実施例１と同様にして分散液を調製した。該分散液を繊維シートＡに含浸させた後、１３０℃の乾燥炉で乾燥させることでエアフィルター用濾材Ｂを得た。なお、分散液は忌避剤とバインダーの質量比率が等量になるように作製した。
【００５４】
エアフィルター用濾材Ｂの目付けは５４．４ｇ／ｍ２で、圧力損失は３Ｐａであった。また、本エアフィルター用濾材Ｂ  ５ｇを水１００ｇに分散させた際のｐHは７．８であった。その結果、本エアフィルター用濾材をＳＥＭで観察したところ、マイクロカプセルが凝集せずに、バインダーの皮膜で均一に覆われていることを確認した。
【００５５】
さらに、本エアフィルター用濾材の燃焼性を測定した結果、難燃性が達成されていることを確認した。
【００５６】
飛来害虫に対する忌避効果を確認した結果、表１に示すように忌避率が７３．７％と非常に優れた効果を発揮していることが確認された。また、キャビンフィルターで想定される高風量試験、水負荷試後の忌避率もそれぞれ７３．７％、６３．２％と高い忌避効果を持続できていることを確認した。
【００５７】
なお、忌避率を算出する際の未加工布には繊維シートＡを用いた。
【００５８】
［比較例１］
（繊維シート）
実施例１と同様の繊維シートＡを使用した。
【００５９】
（桂皮酸類化合物）
イソアミルシンナメートを使用した。
【００６０】
（製造方法）
まず、界面重合法でウレタン樹脂を重合させることによりイソアミルシンナメートを含有するマイクロカプセルを水に分散させて、分散液を調製した。該分散液を繊維シートＡに含浸させた後、１３０℃の乾燥炉で乾燥させることでエアフィルター用濾材Ｃを得た。
【００６１】
エアフィルター用濾材Ｃの目付けは５２．２ｇ／ｍ２で、圧力損失は２Ｐａであった。また、本エアフィルター用濾材Ｃ  ５ｇを水１００ｇに分散させた際のｐHは７．２であった。また、本エアフィルター用濾材の燃焼性を測定した結果、難燃性が達成されていることを確認した。
【００６２】
飛来害虫に対する忌避効果を確認した結果、表１に示すように忌避率が５２．６％と優れた効果を発揮していることが確認されたが、キャビンフィルターで想定される高風量試験、水負荷試後の忌避率がそれぞれ３６．８％、１５．８％と大幅に効果が低下していることを確認した。
【００６３】
なお、忌避率を算出する際の未加工布には繊維シートＡを用いた。
【００６４】
さらに、エアフィルター用濾材Ｃを用いてプリーツ加工を実施した際、微粉の落下が多発し他の材料への異物付着という観点からも好ましくないことが判明した。
【００６５】
【表１】
2014100693.tif 000002
【産業上の利用可能性】
【００６６】
本発明によるエアフィルター用濾材は自動車や鉄道車両等の車室内の空気を清浄化するためのエアフィルター、健康住宅、ペット対応マンション、高齢者入所施設、病院、オフィス等で使用される空気清浄機用フィルター、エアコン用フィルター、ビル空調用フィルター、産業用クリーンルーム用フィルター等のエアフィルター用濾材として好ましく使用される。